(57)【要約】【課題】磁気特性に優れるだけでなく、歪取焼鈍後の被膜特性にも優れる方向性電磁鋼板を提供するとともに、その製造方法を提案する。【解決手段】ｍａｓｓ％でＣ：０．０３〜０．０８％、Ｓｉ：２．５〜４．５％およびＭｎ：０．０３〜０．３０％を含有する鋼素材を熱間圧延して熱延板とし、冷間圧延し、一次再結晶焼鈍を兼ねた脱炭焼鈍を施した後、鋼板表面に焼鈍分離剤を塗布し、仕上焼鈍する一連の工程からなる方向性電磁鋼板の製造方法において、上記最終板厚とする冷間圧延から脱炭焼鈍までの間において、鋼板表面に平均粒径が７０ｎｍ以下の金属粒子を２５個／μｍ２以上析出させることによって、フォルステライト質下地被膜表面をＥＰＭＡでマッピング分析したときのＯ強度の標準偏差が平均値の０．１５以下である方向性電磁鋼板を得る。【選択図】図１
2019094571.tif 000002
【特許請求の範囲】
【請求項１】
Ｃ：０．００５ｍａｓｓ％以下、Ｓｉ：２．５〜４．５ｍａｓｓ％およびＭｎ：０．０３〜０．３０ｍａｓｓ％を含有し、残部がＦｅおよび不可避的不純物からなる成分組成を有し、
フォルステライト質下地被膜を有する方向性電磁鋼板であって、
上記下地被膜表面をＥＰＭＡでマッピング分析したときのＯ強度の標準偏差が平均値の０．１５以下であることを特徴とする方向性電磁鋼板。
【請求項２】
上記鋼板は、上記成分組成に加えてさらに、Ｎｉ：０．０１〜０．４ｍａｓｓ％、Ｃｒ：０．０１〜０．２５ｍａｓｓ％、Ｃｕ：０．０１〜０．３０ｍａｓｓ％、Ｐ：０．００５〜０．１０ｍａｓｓ％、Ｓｂ：０．００５〜０．１０ｍａｓｓ％、Ｓｎ：０．００５〜０．１０ｍａｓｓ％、Ｂｉ：０．００５〜０．１０ｍａｓｓ％、Ｍｏ：０．００５〜０．１０ｍａｓｓ％、Ｂ：０．０００２〜０．００２５ｍａｓｓ％、Ｔｅ：０．０００５〜０．０１ｍａｓｓ％、Ｎｂ：０．００１〜０．０１ｍａｓｓ％、Ｖ：０．００１〜０．０１ｍａｓｓ％およびＴａ：０．００１〜０．０１ｍａｓｓ％のうちから選ばれる１種または２種以上を含有することを特徴とする請求項１に記載の方向性電磁鋼板。
【請求項３】
Ｃ：０．０３〜０．０８ｍａｓｓ％、Ｓｉ：２．５〜４．５ｍａｓｓ％およびＭｎ：０．０３〜０．３０ｍａｓｓ％を含有し、残部がＦｅおよび不可避的不純物からなる鋼素材を熱間圧延して熱延板とし、熱延板焼鈍を施した後あるいは熱延板焼鈍を施すことなく、１回または中間焼鈍を挟む２回以上の冷間圧延して最終板厚の冷延板とし、一次再結晶焼鈍を兼ねた脱炭焼鈍を施した後、鋼板表面に焼鈍分離剤を塗布し、仕上焼鈍する一連の工程からなる方向性電磁鋼板の製造方法において、
上記最終板厚とする冷間圧延から脱炭焼鈍までの間において、鋼板表面に平均粒径が７０ｎｍ以下の金属粒子を２５個／μｍ２以上電着析出させることを特徴とする請求項１に記載の方向性電磁鋼板の製造方法。
【請求項４】
上記鋼素材は、上記成分組成に加えてさらに、Ｓｅ：０．０１〜０．０２５ｍａｓｓ％および／またはＳ：０．０１〜０．０２５ｍａｓｓ％を含有することを特徴とする請求項３に記載の方向性電磁鋼板の製造方法。
【請求項５】
上記鋼素材は、上記成分組成に加えてさらに、Ａｌ：０．０１〜０．０３ｍａｓｓ％およびＮ：０．００３〜０．０１ｍａｓｓ％を含有し、あるいは、Ａｌ：０．０１〜０．０３ｍａｓｓ％、Ｎ：０．００３〜０．０１ｍａｓｓ％、Ｓｅ：０．０１〜０．０２５ｍａｓｓ％および／またはＳ：０．０１〜０．０２５ｍａｓｓ％を含有することを特徴とする請求項３に記載の方向性電磁鋼板の製造方法。
【請求項６】
上記鋼素材に含まれる不可避的不純物中のＡｌ，Ｎ，ＳおよびＳｅは、それぞれＡｌ：０．０１ｍａｓｓ％未満、Ｎ：０．００５０ｍａｓｓ％未満、Ｓ：０．００５０ｍａｓｓ％未満およびＳｅ：０．００３０ｍａｓｓ％未満であること特徴とする請求項３に記載の方向性電磁鋼板の製造方法。
【請求項７】
上記鋼素材は、上記成分組成に加えてさらに、Ｎｉ：０．０１〜０．４ｍａｓｓ％、Ｃｒ：０．０１〜０．２５ｍａｓｓ％、Ｃｕ：０．０１〜０．３０ｍａｓｓ％、Ｐ：０．００５〜０．１０ｍａｓｓ％、Ｓｂ：０．００５〜０．１０ｍａｓｓ％、Ｓｎ：０．００５〜０．１０ｍａｓｓ％、Ｂｉ：０．００５〜０．１０ｍａｓｓ％、Ｍｏ：０．００５〜０．１０ｍａｓｓ％、Ｂ：０．０００２〜０．００２５ｍａｓｓ％、Ｔｅ：０．０００５〜０．０１ｍａｓｓ％、Ｎｂ：０．００１〜０．０１ｍａｓｓ％、Ｖ：０．００１〜０．０１ｍａｓｓ％およびＴａ：０．００１〜０．０１ｍａｓｓ％のうちから選ばれる１種または２種以上を含有することを特徴とする請求項３〜６のいずれか１項に記載の方向性電磁鋼板の製造方法。
【発明の詳細な説明】
【技術分野】
【０００１】
本発明は、方向性電磁鋼板とその製造方法に関し、具体的には優れた磁気特性と被膜特性を有する方向性電磁鋼板とその製造方法に関するものである。
【背景技術】
【０００２】
電磁鋼板は、変圧器やモータの鉄心等として広く用いられている軟磁性材料であり、中でも方向性電磁鋼板は、結晶方位がＧｏｓｓ方位と呼ばれる｛１１０｝＜００１＞方位に高度に集積し、磁気特性に優れていることから、主として大型の変圧器の鉄心等に使用されている。
【０００３】
変圧器における無負荷損（エネルギーロス）を低減するためには、低鉄損であることが必要である。方向性電磁鋼板の鉄損を低減する方法としては、Ｓｉ含有量の増加や、板厚の低減、結晶方位の配向性向上、鋼板への張力付与、鋼板表面の平滑化、二次再結晶組織の細粒化などが有効であることが知られている。
【０００４】
上記方法において、二次再結晶をコントロールして結晶方位の配向性を向上させたり、二次再結晶組織の細粒化を図ったりするためには、インヒビタ成分の種類や量、冷延圧下率、一次再結晶焼鈍パターン、二次再結晶焼鈍前の鋼板表面状態など様々な要素を最適化する必要がある。
【０００５】
ところで、上記二次再結晶焼鈍前の鋼板表面状態を改善して、良好な磁気特性を得る方法としては、例えば、特許文献１には、冷間圧延で最終板厚に仕上げた鋼板表面に、Ｃｕ，Ｓｎ，ＣｏおよびＮｉのうちから選ばれる１種または２種以上の金属または合金を０．１〜８５ｍｇ／ｍ２電着させ、しかる後に脱炭焼鈍を行うことで、コイルの全長および全幅にわたって欠陥のない均一で密着性に優れた被膜を有し、かつ、磁気特性にも優れた方向性けい素鋼板を製造する方法が開示されている。
【０００６】
また、特許文献２には、インヒビタ成分を含有しない鋼スラブを素材として、一次再結晶焼鈍後、鋼板表面にＳｉ，Ｃｕ，Ｓｎ，Ｃｏ，Ｎｉのうちから選ばれる１種または２種以上の金属含有物を該金属換算の合計量で０．１〜５０ｍｇ／ｍ２の範囲で電着し、しかる後、焼鈍分離剤を塗布することによって、優れた磁気特性、被膜特性を得る方向性電磁鋼板の製造方法が開示されている。
【０００７】
また、特許文献３には、最終冷間圧延後の鋼板表面の算術平均粗さを０．４０μｍ以下に調整し、その後の脱炭焼鈍に先立って、電解脱脂法で鋼板表面にＳｉを含有する電着物を０．１ｍｇ／ｍ２以上付着させる洗浄処理を施し、次いで、雰囲気を調整した脱炭焼鈍を施すことにより、工業的生産においても安定して高磁束密度の方向性電磁鋼板を製造する方法が開示されている。
【先行技術文献】
【特許文献】
【０００８】
【特許文献１】特開平０９−０８７７４４号公報
【特許文献２】特開２００８−１４４２３１号公報
【特許文献３】特開平０９−０３１５４６号公報
【発明の概要】
【発明が解決しようとする課題】
【０００９】
しかしながら、発明者らの検証結果によれば、上記特許文献１に開示の方法は、磁気特性や被膜特性が改善される効果にバラツキが大きく、安定した効果は得られない。また、特許文献２に開示の方法は、主に被膜特性を改善する技術であり、磁気特性については、やはりバラツキが大きく、場合によっては劣化することもある。さらに、特許文献３に開示の方法は、脱炭焼鈍前にＳｉ電着物を形成させているが、Ｓｉの電着物自体が脱炭焼鈍時のバリアとなってＳｉＯ２の内部酸化を不均一にすることが頻発した。すなわち、わずかな電解浴の経時変化や、電解前の洗浄の不均一などがあると、Ｓｉ電着物が板面に均一に付着しないため、脱炭焼鈍で形成されるサブスケールの保護性がコイル内で不均一となり、磁気特性のバラツキが大きくなったり、被膜特性のムラが増大したりする。
【００１０】
また、方向性電磁鋼板をトランスの鉄心として巻きコアやＥＩコアなどに利用する場合、加工時に導入される歪みを除去するため、８００℃程度の温度で歪取焼鈍を施すことが行われているが、この際、大気やＤＸガスなど、被膜や地鉄との反応性が高い雰囲気で焼鈍することが多い。このような雰囲気で焼鈍を行うと、被膜や被膜が損傷して被膜密着性が劣化することがある。特にスリットした鋼板の端面では、被膜が剥離しやすいため、トランス使用時に、鋼板が導通し、場合によってはコアが溶損するという大きなトラブルに発展することもある。
【００１１】
本発明は、従来技術が抱える上記問題点に鑑みてなされたものであり、その目的は、磁気特性に優れるだけでなく、ＤＸガスのような反応性の高い雰囲気で歪取焼鈍を行う場合でも被膜特性に優れる方向性電磁鋼板を提供するとともに、その有利な製造方法を提案することにある。
【課題を解決するための手段】
【００１２】
発明者らは、上記課題の解決に向けて鋭意検討を重ねた。その結果、脱炭焼鈍前に鋼板表面に電着する金属の種類ではなく、電着粒子の析出形態が重要であり、これを適性化することによって、脱炭焼鈍の際に形成される内部酸化層が改善され、ひいては磁気特性や被膜特性が改善されることを見出し、本発明を開発するに至った。
【００１３】
すなわち、本発明は、Ｃ：０．００５ｍａｓｓ％以下、Ｓｉ：２．５〜４．５ｍａｓｓ％およびＭｎ：０．０３〜０．３０ｍａｓｓ％を含有し、残部がＦｅおよび不可避的不純物からなる成分組成を有し、フォルステライト質下地被膜を有する方向性電磁鋼板であって、上記下地被膜表面をＥＰＭＡでマッピング分析したときのＯ強度の標準偏差が平均値の０．１５以下であることを特徴とする方向性電磁鋼板である。
【００１４】
本発明の上記鋼板は、上記成分組成に加えてさらに、Ｎｉ：０．０１〜０．４ｍａｓｓ％、Ｃｒ：０．０１〜０．２５ｍａｓｓ％、Ｃｕ：０．０１〜０．３０ｍａｓｓ％、Ｐ：０．００５〜０．１０ｍａｓｓ％、Ｓｂ：０．００５〜０．１０ｍａｓｓ％、Ｓｎ：０．００５〜０．１０ｍａｓｓ％、Ｂｉ：０．００５〜０．１０ｍａｓｓ％、Ｍｏ：０．００５〜０．１０ｍａｓｓ％、Ｂ：０．０００２〜０．００２５ｍａｓｓ％、Ｔｅ：０．０００５〜０．０１ｍａｓｓ％、Ｎｂ：０．００１〜０．０１ｍａｓｓ％、Ｖ：０．００１〜０．０１ｍａｓｓ％およびＴａ：０．００１〜０．０１ｍａｓｓ％のうちから選ばれる１種または２種以上を含有することを特徴とする。
【００１５】
また、本発明は、Ｃ：０．０３〜０．０８ｍａｓｓ％、Ｓｉ：２．５〜４．５ｍａｓｓ％およびＭｎ：０．０３〜０．３０ｍａｓｓ％を含有し、残部がＦｅおよび不可避的不純物からなる鋼素材を熱間圧延して熱延板とし、熱延板焼鈍を施した後あるいは熱延板焼鈍を施すことなく、１回または中間焼鈍を挟む２回以上の冷間圧延して最終板厚の冷延板とし、一次再結晶焼鈍を兼ねた脱炭焼鈍を施した後、鋼板表面に焼鈍分離剤を塗布し、仕上焼鈍する一連の工程からなる方向性電磁鋼板の製造方法において、上記最終板厚とする冷間圧延から脱炭焼鈍までの間において、鋼板表面に平均粒径が７０ｎｍ以下の金属粒子を２５個／μｍ２以上電着析出させることを特徴とする請求項１に記載の方向性電磁鋼板の製造方法を提案する。
【００１６】
本発明の製造方法に用いる上記鋼素材は、上記成分組成に加えてさらに、Ｓｅ：０．０１〜０．０２５ｍａｓｓ％および／またはＳ：０．０１〜０．０２５ｍａｓｓ％を含有することを特徴とする。
【００１７】
また、本発明の製造方法に用いる上記鋼素材は、上記成分組成に加えてさらに、Ａｌ：０．０１〜０．０３ｍａｓｓ％およびＮ：０．００３〜０．０１ｍａｓｓ％を含有し、あるいは、Ａｌ：０．０１〜０．０３ｍａｓｓ％、Ｎ：０．００３〜０．０１ｍａｓｓ％、Ｓｅ：０．０１〜０．０２５ｍａｓｓ％および／またはＳ：０．０１〜０．０２５ｍａｓｓ％を含有することを特徴とする。
【００１８】
また、本発明の製造方法に用いる上記鋼素材に含まれる不可避的不純物中のＡｌ，Ｎ，ＳおよびＳｅは、それぞれＡｌ：０．０１ｍａｓｓ％未満、Ｎ：０．００５０ｍａｓｓ％未満、Ｓ：０．００５０ｍａｓｓ％未満およびＳｅ：０．００３０ｍａｓｓ％未満であること特徴とする。
【００１９】
また、本発明の製造方法に用いる上記鋼素材は、上記成分組成に加えてさらに、Ｎｉ：０．０１〜０．４ｍａｓｓ％、Ｃｒ：０．０１〜０．２５ｍａｓｓ％、Ｃｕ：０．０１〜０．３０ｍａｓｓ％、Ｐ：０．００５〜０．１０ｍａｓｓ％、Ｓｂ：０．００５〜０．１０ｍａｓｓ％、Ｓｎ：０．００５〜０．１０ｍａｓｓ％、Ｂｉ：０．００５〜０．１０ｍａｓｓ％、Ｍｏ：０．００５〜０．１０ｍａｓｓ％、Ｂ：０．０００２〜０．００２５ｍａｓｓ％、Ｔｅ：０．０００５〜０．０１ｍａｓｓ％、Ｎｂ：０．００１〜０．０１ｍａｓｓ％、Ｖ：０．００１〜０．０１ｍａｓｓ％およびＴａ：０．００１〜０．０１ｍａｓｓ％のうちから選ばれる１種または２種以上を含有することを特徴とする。
【発明の効果】
【００２０】
本発明によれば、磁気特性と被膜特性が共に優れる方向性電磁鋼板を安定して提供することができる。
【図面の簡単な説明】
【００２１】
【図１】酸洗条件およびＣｕの電着有無が磁気特性と被膜特性に及ぼす影響を示すグラフである。
【図２】酸洗有無が下地被膜表面をＥＰＭＡでマッピング分析したときのＯ分布に及ぼす影響を示すＳＥＭ像である。
【図３】酸洗条件およびＣｕの電着有無が下地被膜表面をＥＰＭＡでマッピング分析したときのＯ分布の（標準偏差／平均値）に及ぼす影響を示すグラフである。金属電着後の鋼板表面のＳＥＭ像の一例を示す図である。
【図４】酸洗有無が電着した金属粒子の析出状態に及ぼす影響を示すＳＥＭ像である。
【図５】塩酸酸洗条件が、電着した金属粒子の平均粒径および析出密度に及ぼす影響を示すグラフである。
【発明を実施するための形態】
【００２２】
発明者らは、脱炭焼鈍前の鋼板表面に金属粒子を電着させる処理を行ったとき、磁気特性が大きく改善されたり、全く改善されなかったりして、バラツキが大きい原因について調査するため、以下の実験を行った。
Ｃ：０．０６５ｍａｓｓ％、Ｓｉ：３．４４ｍａｓｓ％、Ｍｎ：０．０８ｍａｓｓ％、Ａｌ：０．０３ｍａｓｓ％およびＮ：０．００８ｍａｓｓ％を含有する鋼を溶製し、連続鋳造法で鋼スラブとした後、１４１０℃に再加熱し、熱間圧延して板厚２．４ｍｍの熱延板とし、１０５０℃×６０ｓの熱延板焼鈍を施した後、一次冷間圧延して中間板厚１．８ｍｍとし、１１２０℃×８０ｓの中間焼鈍を施した後、２００℃の温度で二次冷間圧延して、最終板厚０．２３ｍｍの冷延板とした。
【００２３】
次いで、上記冷延板をアルカリ液で脱脂した後、塩酸酸洗し、さらに電解脱脂を行った。この際、上記塩酸酸洗の条件を、下記４水準に振り分けた。
水準１）塩酸酸洗なし
水準２）液温が５０℃の３ｍａｓｓ％塩酸水溶液に１０ｓ間浸漬
水準３）液温が６０℃の５ｍａｓｓ％塩酸水溶液に１０ｓ間浸漬
水準４）液温が７０℃の１０ｍａｓｓ％塩酸水溶液に１０ｓ間浸漬
【００２４】
また、上記電解脱脂の電解浴には、３ｍａｓｓ％ＮａＯＨ＋０．５ｍａｓｓ％界面活性剤＋１．５ｍａｓｓ％グルコン酸銅（Ｃ１２Ｈ２２Ｏ１４Ｃｕ）よりなる水溶液を用いた。この浴中で鋼板を陰極として電解処理し、Ｃｕを金属換算で、片面当たり５０ｍｇ／ｍ２電着させた。なお、Ｃｕの電着量は、蛍光Ｘ線で分析した、予め作成しておいた検量線に基づき定量した。また、比較として、グルコン酸銅を添加しない電解浴でも電解脱脂も行った。
【００２５】
次いで、５０ｖｏｌ％Ｈ２−５０ｖｏｌ％Ｎ２、露点６２℃の湿潤雰囲気下で、８４０℃の温度に１００ｓ間保持する、一次再結晶焼鈍を兼ねた脱炭焼鈍を施した。
その後、鋼板表面に、ＭｇＯを主剤とし添加剤として酸化チタンをＴｉ換算で５ｍａｓｓ％添加した焼鈍分離剤を塗布し、乾燥した後、二次再結晶焼鈍と水素雰囲気下で１２００℃×７ｈｒの純化処理とからなる仕上焼鈍を施した。
その後、未反応の焼鈍分離剤を除去し、絶縁被膜を塗布し、該被膜の焼付けと形状矯正を兼ねた平坦化焼鈍を８００℃×３０ｓで行い、製品板とした。
【００２６】
斯くして得た製品板について、磁気特性と被膜密着性を調査した。
ここで、磁気特性は、ＪＩＳ  Ｃ２５５０に規定された方法で、磁束密度Ｂ８および鉄損Ｗ１７／５０を測定した。
また、被膜の密着性は、８５０℃×３ｈｒのＤＸガス雰囲気（ＣＯ：１ｖｏｌ％＋Ｈ２：１ｖｏｌ％＋ＣＯ２：１２ｖｏｌ％＋残部：Ｎ２、露点１０℃）で歪取焼鈍を施した後、径の異なる丸棒に鋼板を巻き付けたときに被膜が剥離しなかった最小の径（曲げ剥離径）を測定した。
【００２７】
上記測定の結果を図１に示した。この図から、グルコン酸銅を添加しない、即ち、Ｃｕ電着をさせない条件では、電着前の酸洗条件によらず、磁気特性、被膜密着性はほぼ一定の値を示しているのに対して、Ｃｕ電着をさせた条件では、適度に酸洗した、水準２）および３）では、顕著に磁気特性と被膜特性が改善されている。しかし、過度に酸洗した水準３）では、磁気特性、被膜特性は電着させない条件と同レベルにまで低下した。また、酸洗しない水準１）では、磁気特性、被膜特性とも、Ｃｕを電着させない場合より大きく劣化している。
【００２８】
この原因を調査するために、仕上焼鈍後の鋼板表面（下地被膜付き）表面をＥＰＭＡで分析した。分析した領域は５０μｍ×５０μｍで、この領域について０．２μｍピッチで酸素（Ｏ）分析を行い、マッピング表示した。一例として、酸洗しない水準１）の結果と、５ｍａｓｓ％塩酸で酸洗した水準３）の結果を図２に示した。この図から、酸洗しない水準１）では、酸素の分布が不均一となっているのに対して、５ｍａｓｓ％塩酸で酸洗した水準３）では酸素の分布が均一であり、下地被膜が均一に形成されていることがわかる。
【００２９】
次いで、上記マッピングデータのＯ強度について、全測定値の平均値と標準偏差を求め、各水準ごとの平均値に対する標準偏差の比率を求めた結果を図３に示した。この図から、３〜５ｍａｓｓ％塩酸で酸洗してＣｕを電着させた水準２，３で最も低い値を示し、下地被膜の均一性が増していることがわかる。また、この傾向は、磁気特性や被膜密着性の傾向ともよく一致していることがわかる。
【００３０】
また、酸洗しない水準１）と、５ｍａｓｓ％塩酸で酸洗した水準３）のＣｕ電着後のＳＥＭ像を図４に示した。塩酸で酸洗していない水準１）では、大きさの異なる不均一なＣｕ粒子が析出しているのに対して、５ｍａｓｓ％塩酸で酸洗した水準３）では、微細なＣｕ粒子が均一に析出している。さらに、電着したＣｕ粒子の平均粒径と析出密度を、ＳＥＭ像を画像解析して求め、その結果を図５に示した。この図から、磁気特性や被膜密着性が良好であった水準２）や水準３では、電着したＣｕ粒子の平均粒径が７０ｎｍ以下で、電着したＣｕ粒子の析出密度が２５個／μｍ２以上であり、中でも、最も良好な特性を示した水準３）では、Ｃｕ粒子が最も微細かつ均一に析出していることがわかる。
【００３１】
上記のように、同じ目付量でＣｕを電着させても、Ｃｕの析出形態に大きな変化が生じる原因について、発明者らは以下のように考える。
仕上焼鈍時の雰囲気が磁気特性に大きく影響することは従来から知られている。これは、仕上焼鈍中に雰囲気中に含まれる水分や窒素分が鋼中に侵入して、インヒビタを分解したり粗大化したりして、粒成長抑制力を低下させるためであるとされている。この対策としては、脱炭焼鈍で形成される内部酸化膜を均一かつ緻密にすることが有効であると考えられている。そのため、従来技術の多くは、内部酸化膜の断面構造に着目して、均一で緻密な構造の内部酸化膜を得る方法について検討してきた。
【００３２】
しかし、本発明の上記実験の結果では、鋼板表面内での内部酸化膜のバラツキが大きく、これが製品板の磁気特性、被膜特性に強く影響していることが明らかになった。すなわち、断面における内部酸化膜が均一で緻密であったとしても、鋼板表面内の一部に粗雑で雰囲気の遮蔽性が弱い部分があれば、そこから雰囲気ガスの成分が侵入して、磁気特性や被膜特性に悪影響を及ぼすことになる。これを防ぐには、鋼板表面内での内部酸化膜の均一性を高めなければならない。そのために重要なのが、金属電着した金属粒子の析出状態である。金属粒子が析出した状態で脱炭焼鈍を行うと、析出粒子を核にして内部酸化が進行する。従って、金属粒子を均一に析出させることによって、内部酸化も均一に起こさせることができる。
【００３３】
さらに、金属粒子を均一に析出させるためには、電解処理前の鋼板表面を均一にしておくことが必要であり、そのためには、事前の酸洗等で表面状態を均一化しておくことが重要となる。ただし、上記実験結果では、酸洗し過ぎると金属粒子は均一に析出しなかった。この原因は不明であるが、過度の酸洗によって鋼板表面にピットや肌荒れが発生し、そこが起点となって粗大な金属粒子の析出が起こったためと考えられる。
【００３４】
なお、鋼板表面を酸洗等で均一な状態にすれば、金属を析出させなくても均一酸化が進行するとも考えられるが、上記の実験では、このような結果は得られなかった。これは、表面状態を均一化したつもりであっても、結晶方位の違いにより、脱炭焼鈍中の酸化のされ方は異なってしまう、つまり、結晶方位により表面エネルギーが異なるため、酸化のために吸着する酸素分子や水分子の量が異なるためであると考えられる。そして、この違いを緩和するのが、電解で析出した金属粒子であると考えられる。
【００３５】
上記のように、酸洗と金属粒子の電着処理を行い、鋼板の断面方向のみならず表面方向にも均一な内部酸化膜を得ることによって、仕上焼鈍後のフォルステライト被膜（下地被膜）の均一化が促進される。上記均一化の程度は、ＥＰＭＡでマッピング分析することにより得られる下地被膜表面のＯ強度の平均値に対する標準偏差の比で評価することができる。そして、この比が小さい、すなわち、均一な下地被膜を形成させることによって、優れた磁気特性と被膜特性が達成されるのである。
【００３６】
次に、本発明の方向性電磁鋼板の製造に用いる鋼素材（スラブ）の成分組成について説明する。
Ｃ：０．０３〜０．０８ｍａｓｓ％
Ｃは、０．０３ｍａｓｓ％に満たないと、粒界強化効果が失われ、スラブに割れが生じるなど、製造に支障を来たす欠陥を生ずるようになる。一方、０．０８ｍａｓｓ％を超えると、脱炭焼鈍で、磁気時効の起こらない０．００５ｍａｓｓ％以下に低減することが難しくなる。よって、Ｃは０．０３〜０．０８ｍａｓｓ％の範囲とする。好ましくは０．０３５〜０．０７５ｍａｓｓ％の範囲である。
【００３７】
Ｓｉ：２．５〜４．５ｍａｓｓ％
Ｓｉは、鋼の比抵抗を高め、鉄損を低減するのに必要な元素である。この効果は、２．５ｍａｓｓ％未満では十分ではなく、一方、４．５ｍａｓｓ％を超えると、加工性が低下し、圧延して製造すること困難となる。よって、Ｓｉは２．５〜４．５ｍａｓｓ％の範囲とする。好ましくは２．８〜４．０ｍａｓｓ％の範囲である。
【００３８】
Ｍｎ：０．０３〜０．３ｍａｓｓ％
Ｍｎは、鋼の熱間加工性を改善するために必要な元素である。上記効果は、０．０３ｍａｓｓ％未満では十分ではなく、一方、０．３ｍａｓｓ％を超えると、製品板の磁束密度が低下するようになる。よって、Ｍｎは０．０３〜０．３ｍａｓｓ％の範囲とする。好ましくは０．０４〜０．２ｍａｓｓ％の範囲である。
【００３９】
上記Ｃ，ＳｉおよびＭｎ以外の成分については、二次再結晶を生じさせるために、インヒビタを利用する場合と、しない場合とで異なる。
まず、二次再結晶を生じさせるために、インヒビタを利用する場合で、例えば、ＡｌＮ系インヒビタを利用するときには、ＡｌおよびＮを、それぞれＡｌ：０．０１〜０．０３ｍａｓｓ％、Ｎ：０．００３〜０．０１ｍａｓｓ％の範囲で含有させるのが好ましい。また、ＭｎＳ・ＭｎＳｅ系インヒビタを利用するときには、前述した量のＭｎの他に、Ｓ：０．０１〜０．０２５ｍａｓｓ％およびＳｅ：０．０１〜０．０２５ｍａｓｓ％のうちの１種または２種を含有させることが好ましい。それぞれ添加量が、上記下限値より少ないと、インヒビタ効果が十分に得られず、一方、上限値を超えると、インヒビタ成分がスラブ加熱時に未固溶で残存し、磁気特性の低下をもたらす。なお、上記ＡｌＮ系とＭｎＳ・ＭｎＳｅ系のインヒビタは併用してもよい。
【００４０】
一方、二次再結晶を生じさせるためにインヒビタを利用しない場合には、上述したインヒビタ形成成分であるＡｌ，Ｎ，ＳおよびＳｅの含有量を極力低減し、Ａｌ：０．０１ｍａｓｓ％未満、Ｎ：０．００５０ｍａｓｓ％未満、Ｓ：０．００５０ｍａｓｓ％未満およびＳｅ：０．００３０ｍａｓｓ％未満に低減した鋼素材を用いるのが好ましい。
【００４１】
本発明の方向性電磁鋼板に用いる鋼素材は、上記成分以外に、磁気特性の改善を目的として、Ｎｉ：０．０１〜０．４ｍａｓｓ％、Ｃｒ：０．０１〜０．２５ｍａｓｓ％、Ｃｕ：０．０１〜０．３０ｍａｓｓ％、Ｐ：０．００５〜０．１０ｍａｓｓ％、Ｓｂ：０．００５〜０．１０ｍａｓｓ％、Ｓｎ：０．００５〜０．１０ｍａｓｓ％、Ｂｉ：０．００５〜０．１０ｍａｓｓ％、Ｍｏ：０．００５〜０．１０ｍａｓｓ％、Ｂ：０．０００２〜０．００２５ｍａｓｓ％、Ｔｅ：０．０００５〜０．０１ｍａｓｓ％、Ｎｂ：０．００１〜０．０１ｍａｓｓ％、Ｖ：０．００１〜０．０１ｍａｓｓ％およびＴａ：０．００１〜０．０１ｍａｓｓ％のうちから選ばれる１種または２種以上を適宜含有してもよい。
【００４２】
次に、本発明の方向性電磁鋼板の製造方法について説明する。
本発明の方向性電磁鋼板の製造に用いる鋼素材（スラブ）は、上述した成分組成を有する鋼を常法の精錬プロセスで溶製した後、従来公知の造塊−分塊圧延法または連続鋳造法で製造してもよいし、あるいは、直接鋳造法で１００ｍｍ以下の厚さの薄鋳片としてもよい。
【００４３】
上記スラブは常法に従い、例えばインヒビタ成分を含有する場合には１４００℃程度の温度に再加熱した後、一方、インヒビタ成分を含まない場合は１３００℃以下の温度に再加熱した後、熱間圧延に供する。なお、インヒビタ成分を含有しない場合には、連続鋳造後、再加熱することなく直ちに熱間圧延してもよい。また、薄鋳片の場合には、熱間圧延してもよいし、熱間圧延を省略してそのまま以後の工程に進めてもよい。
【００４４】
次いで、熱間圧延して得た熱延板は、必要に応じて熱延板焼鈍を施す。この熱延板焼鈍の均熱温度は、良好な磁気特性を得るためには、８００〜１１５０℃の範囲とするのが好ましい。８００℃未満では、熱間圧延で形成されたバンド組織が残留し、整粒の一次再結晶組織を得ることが難しくなり、二次再結晶の発達が阻害される。一方、１１５０℃を超えると、熱延板焼鈍後の粒径が粗大化し過ぎて、やはり整粒の一次再結晶組織を得ることが難しくなるからである。
【００４５】
熱延後あるいは熱延板焼鈍後の熱延板は、１回の冷間圧延または中間焼鈍を挟む２回以上の冷間圧延をして最終板厚の冷延板とする。上記中間焼鈍の均熱温度は、９００〜１２００℃の範囲とするのが好ましい。９００℃未満では中間焼鈍後の再結晶粒が細かくなり過ぎたり、一次再結晶組織におけるＧｏｓｓ核が減少して製品板の磁気特定が低下したりするおそれがある。一方、１２００℃を超えると、熱延板焼鈍のときと同様、結晶粒が粗大化し過ぎて整粒の一次再結晶組織を得ることが難しくなる。
【００４６】
また、最終板厚とする冷間圧延（最終冷間圧延）は、圧延時の鋼板温度を１００〜３００℃の温度に上昇させて圧延する温間圧延としたり、圧延の途中で１００〜３００℃の温度で時効処理を１回または複数回施したりすることが、一次再結晶集合組織を改善し、磁気特性を向上させるのに有効である。
【００４７】
次いで、最終板厚とした冷延板は、脱炭焼鈍前までの段階で、鋼板表面に金属粒子を電着させる。電着させる金属元素としては特に限定しないが、Ｓｉ，Ｃｕ，Ｓｎ，Ｃｏ，Ｎｉ，Ｔｉ，Ｍｎ，Ｔａ，Ｚｎ，Ｃｒ等が好適である。
このとき、電析させる金属粒子の平均粒径を７０ｎｍ以下とし、析出密度を２５個／μｍ２以上とすることが必要である。平均粒径が大き過ぎたり、析出密度が低過ぎたりすると、脱炭焼鈍時の内部酸化を十分に均一化することができない。好ましくは、金属粒子の平均粒径は５０ｎｍ以下、析出密度は４５個／μｍ２以上である。
【００４８】
また、上記金属粒子の電着量は、片面あたりで０．１〜７０ｍｇ／ｍ２の範囲とするのが好ましい。なお、複数の金属を電着させてもよいが、その場合でも０．１〜７０ｍｇ／ｍ２の範囲とするのが好ましい。０．１ｍｇ／ｍ２未満では、電着効果が十分ではなく、一方、７０ｍｇ／ｍ２よりも多いと、電着させた金属によって脱炭焼鈍中に鋼板表面に酸素が拡散するのが過度に妨げられ、酸素目付量不足となり、却って被膜特性が劣化するからである。より好ましい範囲は０．１〜５０ｍｇ／ｍ２の範囲である。
【００４９】
なお、本発明では、鋼板表面への金属の付着を電着によって行うものとする。これは、電着物の密着性を確保するためと、電着量の制御が容易であるからである。電着方法としては、通常の電気めっきによる方法が好適である。めっき浴は、地鉄の溶解を防ぐために、水酸化ナトリウムや珪酸ナトリウムなどを溶解させたアルカリ浴に、所望の金属イオンを含む化合物を溶解させることで調整する。アルカリ浴に溶解させる化合物としては、エチレンジアミン四酢酸ＥＤＴＡやグルコン酸などの金属キレート塩を用いるのが好適である。このような液で電解すると、金属電着と電解脱脂を兼ねて行うことができる。さらに、この際、鋼板に付着した油分を離脱、乳化させるための界面活性剤を添加してもよい。
【００５０】
なお、電解条件としては、所定量の金属を付着させるために、電流密度や電解時間を適宜調節する必要があるが、本発明程度の金属電着量であれば、電流密度０．１〜１００Ａ／ｄｍ２、電解時間０．１〜１０ｓ程度となる。電解処理は、定電流電解、交番電流電解のいずれでも可能である。ただし、交番電流電解では、鋼板がマイナス極となるときの電解時間の合計が上記範囲に収まるようにするのが好ましい。また、金属粒子を、本発明が規定する析出密度となるよう均一微細に析出させるためには、例えば、電解前の鋼板を酸洗や研削などして清浄度を高めたり、電解浴のアルカリ濃度を高くし、金属化合物濃度を低くしたりすることなどが有効である。
【００５１】
上記の金属粒子を電着させた鋼板は、その後、一次再結晶焼鈍を兼ねた脱炭焼鈍を施す。脱炭処理の均熱温度は７００〜９００℃、均熱時間は３０〜３００ｓの範囲とするのが好ましい。均熱温度が７００℃未満、均熱時間が３０ｓ未満では、脱炭が不十分となったり、一次再結晶粒が小さくなり過ぎたりして、磁気特性が劣化するおそれがある。一方、均熱温度が９００℃を超えたり、脱炭時間が３００ｓを超えたりすると、一次再結晶粒が大きくなり過ぎ、やはり磁気特性が劣化する。
【００５２】
なお、この脱炭焼鈍では、鋼板表層内部にサブスケール（内部酸化層）を形成させるが、前工程で均一微細に電着した金属粒子が、脱炭焼鈍時に形成される内部酸化層を厚さ方向、表面方向に均一化する。また、電着した金属粒子は、脱炭焼鈍中に自らが鋼中に拡散して侵入したり、鋼板表面で酸化されたりする。この酸化物は、後の仕上焼鈍における追加酸化を抑制して、磁気特性を改善する効果がある。
【００５３】
脱炭焼鈍の雰囲気は、水蒸気−水素分圧ＰＨ２Ｏ／ＰＨ２（酸素ポテンシャル）で０．３〜０．６の範囲とするのが好ましい。これにより、鋼板表層のＳｉＯ２形成量および電着金属の酸化量を適正化することができる。
【００５４】
なお、上記脱炭焼鈍時の雰囲気は、必ずしも一定とする必要はなく、例えば、前半と後半の２段階に分けて、後半を低露点にして還元処理を施したり、あるいは、加熱時の雰囲気と均熱時の雰囲気を別々にしたりしてもよい。また、加熱時の昇温速度を急速加熱としたり、脱炭焼鈍後に窒化処理を施したりしてもよい。
【００５５】
上記脱炭焼鈍後は、鋼板表面に焼鈍分離剤を塗布する。この焼鈍分離剤は、主剤として少なくとも５０ｍａｓｓ％のＭｇＯを含み、これに、ＴｉやＣａ，Ｓｒ，Ｍｎ，Ｍｏ，Ｆｅ，Ｃｕ，Ｚｎ，Ｎｉ，Ｓｎ，Ａｌ，Ｋ，ＬｉＫなどの酸化物、硫酸塩、塩化物、ホウ酸塩、珪酸塩、硝酸塩、チタン酸塩、水酸化物などを１種または２種以上添加したものを用いるのが好ましい。
【００５６】
上記焼鈍分離剤を塗布した鋼板は、その後、コイル状に巻き取った状態で、二次再結晶焼鈍と、それに続いて純化処理する仕上焼鈍を施す。これにより、Ｇｏｓｓ方位に高度に集積した二次再結晶組織を発達させるとともに、フォルステライト被膜を形成させることができる。上記仕上焼鈍は、二次再結晶を発現させるためには８００℃以上に、また、二次再結晶を十分に完了させるためには１１００℃程度まで加熱するのが好ましい。また、引き続き行う純化処理では、フォルステライト被膜を形成させるためには１２００℃程度の温度まで加熱するのが好ましい。なお、インヒビタ形成成分を含まない素材を用いる場合は、純化処理は省略してもよい。
【００５７】
このようにして製造した方向性電磁鋼板のフォルステライト被膜（下地被膜）は、下地被膜表面をＥＰＭＡでマッピング分析したときのＯ強度の平均値に対する標準偏差の比率が０．１５以下の均一なものとなる。その結果、ＤＸガスのような反応性の高い雰囲気での歪取焼鈍でも、下地被膜が劣化せず、密着性に優れる被膜が得られる。なお、上記ＥＰＭＡのマッピング分析は、５０μｍ×５０μｍの領域を０．２μｍピッチで測定するものとする。
【００５８】
上記仕上焼鈍後の鋼板は、その後、鋼板表面に付着した未反応の焼鈍分離剤を除去するための水洗やブラッシング、酸洗等を行った後、絶縁被膜を塗布し、この焼付けと形状矯正を兼ねた平坦化焼鈍を施して最終製品の方向性電磁鋼板とするのが好ましい。
【００５９】
なお、製品板の鉄損をより低減するためには、磁区細分化処理を施すことが有効である。磁区細分化の方法としては、一般的に実施されている、最終製品板に溝を形成したり、レーザーや電子ビームを照射して線状または点状の熱歪や衝撃歪を導入する方法、最終板厚に冷間圧延した鋼板表面にエッチング加工を施して溝を形成したりする方法等を用いることができる。なお、本発明では、電子ビーム照射しても被膜が剥落することがない強固な被膜を形成することができるので、電子ビーム照射が好適である。
【実施例１】
【００６０】
Ｃ：０．０７０ｍａｓｓ％、Ｓｉ：３．４ｍａｓｓ％、Ｍｎ：０．０８ｍａｓｓ％、Ａｌ：０．０２ｍａｓｓ％およびＮ：０．００８ｍａｓｓ％、残部がＦｅおよび不可避的不純物からなる鋼スラブを連続鋳造法で製造し、１３５０℃の温度に再加熱した後、熱間圧延して、板厚２．４ｍｍの熱延板とし、１０００℃×５０ｓの熱延板焼鈍を施した後、一次冷間圧延により１．８ｍｍの中間板厚とし、１１００℃×２０ｓの中間焼鈍を施した後、二次冷間圧延して最終板厚０．２３ｍｍの冷延板に仕上げた。
次いで、上記冷延板を脱脂し、酸洗した後、珪酸ナトリウム３０ｇ／Ｌ、界面活性剤５ｇ／Ｌと、種々の金属のＥＤＴＡ金属塩を添加した電解液を用いて、浴温７０℃、電流密度０．１〜２０Ａ／ｄｍ２で、電解時間を０〜１５ｓの範囲で種々に変化させて電解処理して金属粒子を鋼板表面に電着させた。この際、電解液の金属塩濃度および電解処理前の酸洗液濃度を種々に変えて、金属の析出状態を変化させた。
その後、上記冷延板を、５０ｖｏｌ％Ｈ２−５０ｖｏｌ％Ｎ２、露点５０〜６５℃の湿潤雰囲気下で、８４０℃の温度に１００ｓ間保持する、一次再結晶焼鈍を兼ねた脱炭焼鈍を施した。
次いで、ＭｇＯを主体とする焼鈍分離剤をスラリー状にして鋼板表面に塗布、乾燥した後、二次再結晶焼鈍後に１２００℃×１０ｈｒの純化処理を行う仕上焼鈍を施した。仕上焼鈍の雰囲気は、純化処理する１２００℃保定時はＨ２、昇温時（二次再結晶焼鈍を含む）および降温時はＮ２とした。その後、リン酸マグネシウム−コロイド状シリカを主成分とする絶縁被膜を塗布し、平坦化焼鈍で焼き付けて製品板とした。
【００６１】
上記のようにして得た製品板からサンプルを採取し、磁気特性と歪取焼鈍を施した後の曲げ密着性を評価した。
ここで、上記磁気特性は、ＪＩＳ  Ｃ２５５０に規定された方法で、磁束密度Ｂ８および鉄損Ｗ１７／５０を測定した。
また、被膜の密着性は、８５０℃×３ｈｒのＤＸガス雰囲気（ＣＯ：１ｖｏｌ％＋Ｈ２：１ｖｏｌ％＋ＣＯ２：１２ｖｏｌ％＋残部：Ｎ２、露点１０℃）で歪取焼鈍を施した後、径の異なる丸棒に鋼板を巻き付けたときに被膜が剥離しなかった最小の径（曲げ剥離径）を測定した
【００６２】
また、上記測定とは別に採取したサンプル表面の絶縁被膜をアルカリ洗浄して除去し、ＥＰＭＡで下地被膜表面の５０μｍ×５０μｍの領域を、０．２μｍピッチで、Ｏ濃度をマッピング分析し、得られたＯ強度の全測定データの平均値と標準偏差および平均値に対する標準偏差の比を求めた。
上記測定の結果を表１に示した。この表から、本発明に適合する鋼板は、いずれも磁気特性と被膜特性に優れていることがわかる。
【００６３】
【表１】
2019094571.tif 000003
【実施例２】
【００６４】
表２にした各種成分組成を有し、残部がＦｅおよび不可避的不純物からなる鋼スラブを連続鋳造法で製造し、１３８０℃の温度に再加熱した後、熱間圧延して板厚２．０ｍｍの熱延板とし、１０３０℃×１０ｓの熱延板焼鈍を施した後、冷間圧延して最終板厚が０．２３ｍｍの冷延板に仕上げた。
次いで、上記冷延板を脱脂し、酸洗した後、水酸化ナトリウム３０ｇ／Ｌ、界面活性剤５ｇ／Ｌと、グルコン酸銅を添加した電解液を用いて、浴温７０℃、電流密度２Ａ／ｄｍ２で、電解時間を１ｓとする電解処理を施し、鋼板表面にＣｕを電着させた。この際、酸洗条件と電解浴のグルコン酸銅の濃度を種々に変えることで、電解後のＣｕ粒子の析出形態を種々に変化させた。
その後、５０ｖｏｌ％Ｈ２−５０ｖｏｌ％Ｎ２、露点５０〜６５℃の湿潤雰囲気下で、８４０℃の温度に１００ｓ間保持する、一次再結晶焼鈍を兼ねた脱炭焼鈍を施した後、ＭｇＯを主体とする焼鈍分離剤をスラリー状にして鋼板表面に塗布、乾燥し、その後、二次再結晶焼鈍後、１２００℃×１０ｈｒの純化処理を行う仕上焼鈍を施した。なお、仕上焼鈍の雰囲気は、純化処理する１２００℃保定時はＨ２、昇温時（二次再結晶焼鈍を含む）および降温時はＮ２とした。その後、リン酸マグネシウム−コロイド状シリカを主成分とする絶縁被膜塗布し、平坦化焼鈍で焼き付けて製品板とした。
【００６５】
上記のようにして得た製品板からサンプルを採取し、実施例１と同様にして、磁気特性と被膜密着性を評価した。同表から、本発明に適合する成分組成の鋼素材を用いることで、良好な磁気特性と被膜特性を有する方向性電磁鋼板を得ることができることがわかる。
【００６６】
【表２】
2019094571.tif 000004
【図１】
2019094571.tif 000005
【図２】
2019094571.tif 000006
【図３】
2019094571.tif 000007
【図４】
2019094571.tif 000008
【図５】
2019094571.tif 000009